(57)【要約】【課題】有機材料とセシウム化合物との混合試料中のセシウム量を迅速かつ簡便に定量する方法を提供する。【解決手段】基板上に製膜された有機材料とセシウム化合物との混合試料中のセシウムを希酸により溶出し、その溶出液中のセシウムイオンをイオンクロマトグラフィーで測定し、その測定値から上記混合試料中のセシウム量を算出する。【選択図】図１
2010085324.tif 000002
【特許請求の範囲】
【請求項１】
有機材料とセシウム化合物とを含む混合試料中のセシウムの定量分析方法であって、
（ｉ）  希酸によって前記混合試料からセシウムを溶出させる工程と、
（ii）  工程（ｉ）で得られた溶出液中のセシウムを定量分析する工程と、
（iii）  工程（ii）で得られた定量分析値から、前記混合試料中のセシウム量を算出する工程と
を有することを特徴とするセシウムの定量分析方法。
【請求項２】
前記混合試料が、蒸着法によって基板上に形成された膜であることを特徴とする請求項１に記載のセシウムの定量分析方法。
【請求項３】
前記基板が、セシウムを含まないガラス、セシウムを含まないシリコンウェハ、およびセシウムを含まないプラスチックからなる群から選択されることを特徴とする請求項２に記載のセシウムの定量分析方法。
【請求項４】
前記希酸が、０．６Ｍ〜３Ｍの濃度の塩酸、および１Ｍ〜６Ｍの濃度の硝酸からなる群から選択されることを特徴とする請求項１に記載のセシウムの定量分析方法。
【請求項５】
工程（ii）を、イオンクロマトグラフィーによって実施することを特徴とする請求項１に記載のセシウムの定量分析方法。
【発明の詳細な説明】
【技術分野】
【０００１】
本発明は、有機ＥＬ素子などの電子注入層にドープ金属として用いられるセシウムの定量分析方法に関する。さらに詳細には、基板上に成膜された有機材料とセシウム化合物との混合試料中のセシウムを希酸により溶出し、該溶出液中のセシウムイオンをイオンクロマトグラフィーで定量分析して、混合試料中のセシウム量を算出するセシウム定量分析方法に関する。
【背景技術】
【０００２】
有機ＥＬ素子において、陰極に接触する有機化合物層中に有機化合物の還元剤となりうるドナー性（電子供与性）ドーパント物質をドープすることにより、陰極電極からの電子注入する際のエネルギー障壁を低下させ、高輝度・高効率の素子を得ることが知られている（特許文献１および２等参照）。その際、当該ドーパント物質は仕事関数の小さい金属が用いられ、特に仕事関数の小さいセシウムは良好なドーパント物質として用いられている（特許文献１〜３等参照）。
【０００３】
一方、セシウムのドープ量が経時的な発光効率に影響することも明らかとなってきた（特許文献３参照）。
【０００４】
この点に関連して、従来、有機化合物層中のセシウムのドープ量は、次のような方法で測定されている。
【０００５】
例えば、有機材料とともに蒸着されたセシウムのドープ量の測定方法は、蒸着法で成膜されるセシウムを膜厚として評価する方法で行われている。
【０００６】
一般的には、水晶振動子（ある一定角度で正確に切り出した水晶の結晶片）の両側に電極を取り付け、一方の電極上に蒸着膜を形成させて連続的に製膜質量を測定する水晶振動子法が用いられている。しかし、この方法では、蒸着源の熱が水晶振動子の周波数変化に影響を与えるため、膜厚測定に誤差を引き起こすことが知られている。そのため、他の手法により別途膜厚を測定して測定値を補正する必要がある。
【０００７】
その他の膜厚測定手法として、光源から照射された光が膜で反射された時の光の偏光を測定して膜厚を求める光学的手法があるが、有機材料中の微量混合物の定量には適用できない。
【０００８】
また、セシウムの定量分析方法としてはＩＣＰ−ＭＳ（Inductively  Coupled  Plasma−Mass  Spectrometry）またはセシウム放射性同位体の放射能を測定する方法などが用いられている（特許文献３および特許文献４等参照）。
【０００９】
しかし、ＩＣＰ−ＭＳは装置が大掛かりで高価であり、また質量分析方法であるから共存成分の影響を受けやすい点で問題がある。セシウム放射性同位体の放射能を測定する方法は、ゲッタ剤に吸着させて放射性セシウムの放射能を測定して濃度を求めるというものであるが、放射性同位体しか測定できないなどの問題点がある（例えば特許文献４参照）。さらに、仕事関数の小さいセシウムは大気中で不安定であるため、これらの方法による定量分析は難しい。
【００１０】
【特許文献１】特開平１０−２７０１７１号公報
【特許文献２】特開平１０−２７０１７２号公報
【特許文献３】特開２００５−６３９１０号公報
【特許文献４】特開昭６４−８４１９３号公報
【発明の開示】
【発明が解決しようとする課題】
【００１１】
以上のように、有機材料と混合状態にあるセシウムのドープ量については、水晶振動子法、光学的測定方法、ＩＣＰ−ＭＳ、放射性同位体測定法などの従来法による定量分析は複雑で困難である。
【００１２】
本発明は上述の点に鑑みてなされ、その目的は、有機材料との混合試料中にドープされたセシウム量を迅速かつ簡便に定量する方法を提供することにある。詳細には、有機材料とセシウム化合物との混合試料中のセシウムを希酸により溶出し、セシウムイオンとしてイオンクロマトグラフィーで定量分析を行い、有機材料との混合試料中の正確なセシウム量を算出できるセシウム定量分析方法を提案する。
【課題を解決するための手段】
【００１３】
上述の目的を達成するため、本発明の方法は、有機材料とセシウム化合物とを含む混合試料中のセシウムの定量分析方法であって、（ｉ）希酸によって前記混合試料からセシウムを溶出させる工程と、（ii）工程（ｉ）で得られた溶出液中のセシウムを定量分析する工程と、（iii）工程（ii）で得られた定量分析値から、前記混合試料中のセシウム量を算出する工程とを有する定量分析方法を提供する。
【００１４】
さらに本発明は、前記混合試料が、蒸着法によって基板上に形成された膜であることを含む。また、本発明は、前記基板が、セシウムを含まないガラス、セシウムを含まないシリコンウェハ、およびセシウムを含まないプラスチックからなる群から選択されることを含む。
【００１５】
さらに、本発明は、前記希酸が、０．６Ｍ〜３Ｍの濃度の塩酸、および１Ｍ〜６Ｍの濃度の硝酸からなる群から選択されることを含む。
【００１６】
さらに、本発明は、工程（ii）を、イオンクロマトグラフィーによって実施することを含む。
【発明の効果】
【００１７】
本発明により、従来方法での測定が困難である有機材料とセシウム化合物の混合試料中のセシウム量を、迅速かつ簡便に、イオンクロマトグラフィーを用いて定量することができる。詳細には、本発明により、蒸着法により基板に成膜された混合試料膜（たとえば、有機ＥＬ素子の電子注入層など）中のセシウム量の定量分析が達成される。
【発明を実施するための最良の形態】
【００１８】
以下、本発明の好適な実施形態を、詳細に説明する。図１は、本発明の混合試料中のセシウム定量分析を示す流れ図である。なお、以下に示す実施形態は、本発明の単なる一例であって、当業者であれば、適宜設計変更可能である。
【００１９】
本発明の分析対象である有機材料とセシウム化合物との混合試料は、好ましくは基板上に形成された混合試料の膜である。基板は、後述する混合試料膜の製膜条件および酸溶出工程に耐え、かつ分析対象であるセシウム化合物を含まない材料から形成される。また、基板は、セシウムの分析を妨害する物質（キレート剤など）を含まないことが望ましい。本発明において好適に用いられる基板材料は、セシウムを含まないガラス、セシウムを含まないシリコンウェハ、およびセシウムを含まないプラスチックを含む。
【００２０】
セシウム化合物は、単体のセシウム金属であってもよく、また炭酸セシウム、臭化セシウム、ヨウ化セシウムなどの塩であってもよい。好ましくは単体のセシウム金属である。
【００２１】
本発明において、有機材料は適宜選択することができる。有機材料の一例は、セシウムのドープによって電子移動が促進される化合物群であり、たとえば有機ＥＬ素子の電子注入層に用いられる化合物群である。このような化合物群の例としては、トリス（８−ヒドロキシキノリノラト）アルミニウム（Ａｌｑ3）のようなアルミニウム錯体、ＰＢＤもしくはＴＰＯＢのようなオキサジアゾール誘導体、ＴＡＺのようなトリアゾール誘導体、トリアジン誘導体、フェニルキノキサリン類、ＢＭＢ−２Ｔのようなチオフェン誘導体などを挙げることができる。
【００２２】
混合試料膜の形成は、蒸着法、スパッタ法、スピンコーティング法、ディップコーティング法などの当該技術において知られている任意の方法で形成することができる。好ましくは、混合試料膜は蒸着法で形成される。混合試料膜の膜厚は、０．０１μｍ〜１μｍの範囲内であることが好ましい。
【００２３】
（第１工程：セシウム溶出工程）
まず、希酸により上記混合試料膜からセシウムを溶出させて、セシウムイオンを含む試料溶液を作成する。
【００２４】
本発明に用いることのできる希酸は、硝酸、塩酸、硫酸、フッ化水素酸、過塩素酸、リン酸等、当業者により金属の溶出に用いられる酸を希釈したものである。詳細には、硝酸および塩酸を希釈したものが好ましく、０．６Ｍ〜３Ｍの硝酸または１Ｍ〜６Ｍの塩酸が好ましい。
【００２５】
以下、希酸を用いた混合試料膜からのセシウム溶出工程の好ましい実施形態を、さらに具体的に述べる。
【００２６】
（１）有機材料とセシウム化合物との混合試料膜が形成されたガラス基板を、当該混合試料膜が形成された面がビーカーの開口部を向くようにポリテトラフルオロエチレン製ビーカー底部に静置する。
【００２７】
（２）その後、希酸（１Ｍ硝酸）を当該膜上に２ｍＬ滴下してセシウムを溶出する。溶出を促進するため、攪拌・震とうさせてもよい。セシウムは非常に活性な物質であるため常温でも溶解することができる。
【００２８】
（３）溶出後、ポリテトラフルオロエチレン製ビーカー中の上記溶出液を駒込ピペットで１０ｍＬのメスフラスコに回収する。ついで、２ｍＬの純水を基板上に滴下して洗浄する。洗浄に用いた純水は、前記溶液と同様に駒込ピペットで前記メスフラスコに回収する。
【００２９】
（４）前記メスフラスコに純水を標線まで加えて１０ｍＬにする。このセシウム溶出液を後述するイオンクロマトグラフィーで分析する試料溶液とする。
【００３０】
（第２工程：セシウム定量分析工程）
ついで、上記第２工程により得られたセシウム溶出液中のセシウムイオン量を、イオンクロマトグラフィーを用いて定量する。
【００３１】
この装置の原理は、弱電解質の溶離液と試料液を注入してイオン交換樹脂からなる分離カラムを通し、カラム内では水和半径の大小、Van der Waals 力の相互作用によってイオン種の相互分離が行われる。除去システムのサプレッサを通すことにより溶離液由来イオンによるバックグラウンドの電導度を下げ、電導率計検出器（セル）で目的とするイオン種を高感度で検出しクロマトグラムとして得るものである。１回の測定には数十〜数百μＬ必要であり、測定用サンプル容器の共洗いを考慮すると、取扱う試料液量は数ｍＬ必要である。例えば１回の測定で数種のイオン成分を同時に測定することができ、分離定量分析を行なうことができる方法である。測定装置等の分析条件設定と検量線の検討は常法により行い、各イオン成分の電導度に基づくイオンクロマトグラムのピーク面積または高さなどの測定値から目的とする分析試料溶液中のイオン成分濃度を求める。
【００３２】
具体的には、まず、既知濃度のセシウム溶液を用いて、セシウムイオンのピーク面積(μＳ×分)とセシウム濃度(ｐｐｍ)との関係から検量線を作成する。例えば、検量線は０．１ｐｐｍ〜１０ｐｐｍまで段階的に作成する。
【００３３】
ついで、上記セシウム溶出液のイオンクロマトグラフィーを測定し、上記検量線を用いて試料溶液中のセシウム濃度(ｐｐｍ)を求める。測定値（セシウムイオンのピーク面積など）が検量線作成領域から外れる場合には、分析に用いるセシウム溶液の容量を変更するか、又は第１工程で調製するセシウム溶出液の体積を変更してもよい。
【００３４】
（第３工程：混合試料中のセシウム量の算出工程）
最後に、得られた試料溶液中のセシウムイオン濃度（ｐｐｍ）および上記第１工程において調製した試料溶液の体積から、ドープされたセシウム量(ｇ)を求めることができる。
【００３５】
なお、当該セシウム量をもとに、セシウムの製膜面積Ａ（ｃｍ2）と金属セシウムの密度ρ（ｇ／ｃｍ3）から、セシウムのドープ量を基板上に製膜された膜厚として算出することができる。セシウム膜厚ｔ（ｎｍ）は次式（１）から算出される。
【００３６】
【数１】
2010085324.tif 000003
【００３７】
ここで、Ｗはイオンクロマトグラフィーの測定結果から求めたセシウム量（ｇ）である。
【実施例】
【００３８】
実施例１：イオンクロマトグラフィーによるセシウムイオンの定量
はじめに、濃度０．１ｐｐｍのセシウム溶液について、イオンクロマトグラフィーを用いた定量分析を５回行い、ｐｐｍレベルにおける測定精度を検討した。結果を表１に示す。表１の結果から測定精度は面積の変動係数で約３％であり、良好であることが分かった。なお、測定条件は以下のとおりである。また、本実施例で用いたイオンクロマトグラフィーでのセシウムの検量線を図２に示す。
【００３９】
[測定条件]
・測定装置：ＤＩＯＮＥＸ  ＤＸ−３２０（ダイオネックス株式会社製）
・分離カラム：ＩｏｎＰａｃ  ＣＳ１４  （ダイオネックス株式会社製）
・送液流量：１．００ｍＬ／分、溶離液生成濃度：１０．００ｍＭ
・検出器：温度補償２．０％／℃、サプレッサ ＣＳＲＳ ４ｍｍ、電流値 ５０ｍＡ
【００４０】
【表１】
2010085324.tif 000004
【００４１】
実施例２：混合試料膜中のセシウムの定量分析
以下の手順により、ガラス基板に形成された有機材料との混合試料膜中のセシウム（Ｃｓ）の定量分析を行った。結果の例を表２に示す。
【００４２】
（混合試料膜の形成）
蒸着法により、有機材料Ａｌｑ3とセシウムとをガラス基板（５ｃｍ×５ｃｍ）上に堆積し、異なるＡ〜Ｅの５種の混合試料膜（２．４ｃｍ×２．４ｃｍ）を形成した。
【００４３】
（セシウム溶出工程）
以下に用いる全ての器具は純水で洗浄した。３００ｍＬのポリテトラフルオロエチレン製ビーカー内に混合試料膜を生成させた面を上にして、基板を静置した。混合試料膜表面が酸で浸されるように、１Ｍ硝酸２ｍＬを基板上に滴下した。
【００４４】
溶出後、ポリテトラフルオロエチレン製ビーカー中のセシウム溶出液を駒込ピペットで１０ｍＬのメスフラスコに回収した。ついで、２ｍＬの純水を基板上に滴下して洗浄した。洗浄に用いた純水も、前記溶液と同様に駒込ピペットで前記メスフラスコに回収した。
【００４５】
前記溶出液（洗浄に用いた純水も含む）が入れられたメスフラスコに純水を標線まで加えて１０ｍＬにした。
【００４６】
（セシウムイオンの定量分析）
上記純水を添加した溶出液を試料溶液として、セシウムイオンの量をイオンクロマトグラフィーにより測定した。測定条件は実施例１と同じである。
【００４７】
比較例：水晶振動子法およびＩＣＰ−ＭＳ法を用いた混合試料膜中のセシウムの定量分析
同時に、比較例として、水晶振動子法およびＩＣＰ−ＭＳ法を用いた混合試料膜中のセシウム量の測定を行った。それらの結果も表２に示す。なお、水晶振動子法による膜厚測定値は蒸着源の影響で誤差が生じるため、推定量として記載した。
【００４８】
【表２】
2010085324.tif 000005
【００４９】
その結果、種々のドープ量において、ＩＣＰ−ＭＳにより測定されたセシウム量とイオンクロマトグラフィーにより測定されたセシウム量に顕著な差がないことを確認した。これにより、本発明によるセシウムドープ量の定量結果をもとに、従来の水晶振動子による膜厚測定値の補正に用いることができることも示された。
【００５０】
以上のように、基板上に製膜された有機材料とセシウム化合物との混合試料中のセシウムを希酸により溶出し、その溶出液中のセシウムイオンをイオンクロマトグラフィーで測定し、その測定値から上記混合試料中のセシウム量を算出することができた。本発明により、水晶振動子や光学的測定方法，放射能を測定するなどの従来方法での測定が困難である有機材料とセシウム化合物との混合試料中のセシウム量が迅速かつ簡便に定量できる。
【図面の簡単な説明】
【００５１】
【図１】本発明の混合試料中のセシウムの定量分析を示す流れ図である。
【図２】実施例に用いたイオンクロマトグラフィーによるセシウム（Ｃｓ）検量線を示すグラフである。
【図１】
2010085324.tif 000006
【図２】
2010085324.tif 000007